(57)【特許請求の範囲】
【請求項１】
基体と
この基体の少なくとも一部分の上に形成された被覆
を含む、ＩＧユニット（断熱性ガラスユニット）に使用するための被覆物品であって、この被覆は
少なくとも一つの誘電体層を含む第一離隔層；
第一離隔層の上に形成された第一赤外反射層；
第一赤外反射層の上に形成された少なくとも一つの誘電体層を含む第二離隔層；および
第二離隔層の上に形成された第二赤外反射層；を含み、
第一隔離層が、スズ酸亜鉛層の上に付着された酸化亜鉛層を含み、そしてこの被覆が０．３６以下の基準日射熱取得率を与える、前記被覆物品。
【請求項２】
酸化亜鉛層が１００Å〜２００Åの範囲内の厚さを有する、請求項１に記載の被覆物品。
【請求項３】
スズ酸亜鉛層が２５０Å〜４００Åの範囲内の厚さを有する、請求項１または２に記載の被覆物品。
【請求項４】
赤外反射層が、金、銅、銀、またはそれらの混合物、合金もしくは組合せからなる群から選ばれた少なくとも一つの金属を含む、請求項１−３のいずれか一項に記載の被覆物品。
【請求項５】
第一赤外反射層および第二赤外反射層が１００Å〜１５０Åの範囲内の厚さを有する、請求項１−４のいずれか一項に記載の被覆物品。
【発明の詳細な説明】
【技術分野】
【０００１】
（関連出願のクロスリファレンス）
本願は２００２年５月３日出願の米国仮出願シリアル番号６０／３７７，７８３号（その全内容は本明細書の中に組み入れられる）の恩典を請求する。
【０００２】
（発明の分野）
本発明は一般的には、日射コントロール被覆（solar control coating）に関し、特に、多重ガラス張り断熱性ユニット（multi sheet-glazed insulating unit）の外側シートの内側表面（＃２表面）とは別の表面上に使用するのに適合できる日射コントロールおよび分光特性を有する被覆に関する。
【背景技術】
【０００３】
（現在入手可能な技術の説明）
間隙をおいて並置された２枚またはそれ以上のガラスシートを有する多重ガラス張り断熱性ガラスユニット（「ＩＧユニット」）は、涼しい乃至寒い気候たとえば長期の暖房炉運転を必要とする季節を特徴とする気候を有する地域における住居用および商業用建築物の業界標準になりつつある。ＩＧユニットは通常の窓に比べて伝導的および対流的熱伝達が低下しているために、単一ガラスシートを有する窓よりも改善された断熱性能を有する。しかしながら、実に最近までは、ＩＧユニットの使用は暖かい乃至暑い気候たとえば長期のエアコン運転を必要とする季節を特徴とする気候を有する地域においては普及しなかった、何故ならば、かかる地域では窓に要求される第一の機能は日射熱負荷（solar heat load）の軽減であって、断熱値ではないからである。
【０００４】
過去数十年の間に、日射コントロール被覆ガラスが市場に導入されてきた。かかる日射コントロール被覆ガラスはしばしば大量の入射エネルギーを吸収することによって及び／又は大量の可視光を反射させることによって、被覆ガラスを介して直接透過される日射エネルギー量（電磁スペクトルの可視領域および／または近赤外領域における）を減少させることによって有意レベルの日射熱負荷軽減を達成する。より最近では、或る高性能の銀系の低放射率（low emissivity）（低Ｅ）被覆はそれらの優れた断熱特性に加えて有意な度合いの日射コントロール機能も有しているということが認められた。かかる銀系の日射コントロール／低Ｅ被覆ガラスは（それらの低Ｅ／断熱性能のために）長い暖房季節を特徴とする地方ばかりでなく、その日射コントロール利益によって米国の深南部、南東部および南西部のような長い冷房季節を特徴とする地方においても、今やだんだんと普及してきている。
【０００５】
今日、窓ガラス業界は断熱および／または日射コントロールの利益を越えて更なる機能（以後、「熱管理機能（thermal management functionalities）」と称する）を有する窓システムを有することを希求している。その他のかかる望まれる機能の例は美的要素、安全性、および清浄容易性を包含する。たとえば、建築家達は建築物の美的外観を向上させるためにＩＧユニットに広範囲の色を提供することを希求するであろう。この目標を達成するには、ＩＧユニットの外側シートとして、着色ガラスまたは色ガラス（tinted glass）シートを使用することができる。日射コントロール特性を付与するために外側シートである色ガラスシートの内側表面（ＩＧユニットの＃２表面）上に日射コントロール被覆を付着させることができる。一つの適する日射コントロール被覆の例はＰＰＧインダストリーズ社（PPG Industries, Inc.）によって登録商標ソーラーバン（Solarban）（登録商標）６０の名で販売されている。ソーラーバン（登録商標）６０被覆は銀の赤外反射フィルムを２層包含しており、米国特許第５，８２１，００１号の中で論じられている。
【０００６】
色ガラスシートの内側表面（＃２表面）上に日射コントロール被覆を形成するというこの標準プラクチスは許容できるＩＧユニットを提供するが、色ガラスシートの被覆にはいくつかの欠点がある。たとえば、色ガラスは一般にクリアガラス（clear glass）のようには頻繁に製造されないので、建築家が短期間にＩＧユニットの外側ペイン（outer pane）用に特殊な色を望んだ場合には被覆のために直ぐに入手可能とはならないであろう。さらに、色ガラスが被覆を見越して大量に備蓄されている場合には、色ガラスは貯蔵中に表面劣化または腐食を発現することがある。かかる腐食は色ガラスが被覆されるまでは明らかにならないかも知れないし、そして被覆をまだらにみせたり、よごれてみせたり、またはそうでなくても許容できなくさせることがある。
【０００７】
上記欠点に対処するための一つの手法は２重ガラス張りＩＧユニットの内側ペイン（inner pane）に日射コントロール被覆を適用すると共に、被覆されてない色ガラスシートを外側ペインに使用することである。米国特許第５，０５９，４５８号には、外側に色ガラスシートをそして内側にクリアガラスシートを有しそのクリアガラスシートの外側表面上に銀層を有している２重ガラス張りＩＧユニットが開示されている。しかしながら、この手法も幾つかの欠点を有する。たとえば、ＩＧユニットの＃３表面（２ペインガラスＩＧユニットの内側ガラスシートの外側表面）上に従来の日射コントロール被覆を使用すると、被覆をＩＧユニットの＃２表面上に有する（それ以外の全ての因子は同じままである）ものとは異なった日射コントロール性能を総合ＩＧユニットに与える。特に、＃２表面ではなく＃３表面に日射コントロール被覆を持っていくと、遮蔽係数（shading coefficient）の相対的増加および日射熱取得率（solar heat gain coefficient）の相対的増加を生じる。
【０００８】
たとえば、基準ＩＧユニット（reference IG unit）（後で定義する）では、＃２表面上の従来のソーラーバン（登録商標）６０被覆は、６０％の視感透過率（luminous transmittance）、９％〜１０％の視感外部反射率（luminous exterior reflectance）、０．３５〜０．３６の遮蔽係数（ＡＳＨＲＡＥ（American Society of Heating, Refrigerating and Air-Conditioning Engineers 米国暖冷房空気調和技術者協会）夏期条件下）、および０．３０〜０．３１の日射熱取得率（ＡＳＨＲＡＥ夏期条件下）を生じることができる。ソーラーバン（登録商標）６０被覆を＃３表面に切り替えると、ＩＧユニット性能が、６０％の視感透過率、１１％の視感外部反射率、０．４１の遮蔽係数（ＡＳＨＲＡＥ夏期条件）、および０．３６の日射熱取得率（ＡＳＨＲＡＥ夏期条件）に変わる。
【先行技術文献】
【特許文献】
【０００９】
特開平０７−１４９５４５１号
【発明の概要】
【発明が解決しようとする課題】
【００１０】
ソーラーバン（登録商標）６０被覆の性能はＩＧユニット分野に十分に受け入れられてきている。従って、上に論じた問題の少なくとも幾つかに対処するためには、ＩＧユニットの＃２表面上のソーラーバン（登録商標）６０被覆の日射コントロール特性および／または美的特性に似た日射コントロール特性および／または美的特性を与える、ＩＧユニットの内側ペインの表面（たとえば、２ペインＩＧユニットの＃３表面）上で利用できる被覆たとえば日射コントロール被覆を提供することが有益であろう。
【００１１】
本発明の一態様はクリアガラス上の被覆であって、そのガラスが２重ガラス張りＩＧユニットの内側位置にその被覆を＃３表面上にして嵌め込まれて、ＩＧユニットの中で、被覆されてない色付きの又はクリアな外側の窓ガラス（ペイン）と組み合わされたときに、そのＩＧユニットは従来の日射コントロール被覆をクリアガラスシートまたは色ガラスシートの＃２表面上に使用して組み立てられたＩＧユニットと同じでないにしても似たような美的および熱管理性能を有する、そのようなクリアガラス上の被覆である。理解できる通り、本発明はそれに限定されるものではない。より具体的には、そして本発明を制限するものではないが、本発明の被覆されたクリアガラス基体をＩＧユニットの外側窓ガラスとして（すなわち、本発明の熱管理被覆を＃２表面配向で）使用することは、かかるＩＧユニット構成から得られる美的要素および熱管理性能が具体的用途にとって許容できるならば、可能である。
【課題を解決するための手段】
【００１２】
ＩＧユニットに使用するための被覆物品は基体とこの基体の少なくとも一部分の上に形成された被覆を含む。被覆は、少なくとも一つの誘電体層を含む第一の離隔層（separation layer）；第一離隔層の上に付着された（deposit）第一赤外反射層；第一赤外反射層の上に付着された少なくとも一つの誘電体層を含む第二離隔層；第二離隔層の上に付着された第二赤外反射層；第二赤外反射層の上に付着された少なくとも一つの誘電体層を含む第三離隔層；および第三離隔層の上に付着された第三赤外反射層を含む。この被覆は取り付けられた後ではＩＧユニットの＃２表面または＃３表面の上に位置することができる。
【００１３】
ＩＧユニットに使用するための別の被覆物品は基体とこの基体の少なくとも一部分の上に形成された被覆を含む。この被覆は、少なくとも一つの誘電体層を含む第一離隔層；第一離隔層の上に形成された第一赤外反射層；第一赤外反射層の上に形成された少なくとも一つの誘電体層を含む第二離隔層；および第二離隔層の上に形成された第二赤外反射層を含む。この被覆は取り付けられた後ではＩＧユニットの＃２表面または＃３表面の上に位置することができる。この被覆は０．３５以下の基準日射熱取得率（reference solar heat gain coefficient）を与えることができる。
【００１４】
ＩＧユニットは、＃１表面と＃２表面を規定する第一ペイン、＃３表面と＃４表面を規定する少なくとも一つの第二ペイン、および＃２表面または＃３表面の少なくとも一部分の上に形成された被覆を含む。この被覆は、少なくとも一つの誘電体層を含む第一離隔層；第一離隔層の上に付着された第一赤外反射層；第一赤外反射層の上に付着された少なくとも一つの誘電体層を含む第二離隔層；第二離隔層の上に付着された第二赤外反射層；第二赤外反射層の上に付着された少なくとも一つの誘電体層を含む第三離隔層；および第三離隔層の上に付着された第三赤外反射層を含む。
【００１５】
別のＩＧユニットは、＃１表面と＃２表面を規定する第一ペイン、＃３表面と＃４表面を規定する少なくとも一つの第二ペイン、および＃２表面または＃３表面の少なくとも一部分の上に形成された被覆を含み、この被覆が、少なくとも一つの誘電体層を含む第一離隔層；第一離隔層の上に付着された第一赤外反射層；第一赤外反射層の上に付着された少なくとも一つの誘電体層を含む第二離隔層；および第二離隔層の上に付着された第二赤外反射層を含む。この被覆は０．３５以下の基準日射熱取得率を与えることができる。
【図面の簡単な説明】
【００１６】
【図１】本発明の特徴を組み込んだ被覆物品の側断面図（案分比例ではない）である。
【図２】本発明の特徴を組み込んだＩＧユニットの側断面図（案分比例ではない）である。
【００１７】
（好ましい態様）
ここで使用されるとき、空間または方向の用語、たとえば、「左」、「右」、「内側」、「外側」、「上」、「下」、「トップ」、「ボトム」などは、図に示されているときの本発明に関している。しかしながら、本発明は様々な代替の配向を想定できるということが理解されるはずであり、従って、かかる用語は限定として解釈されるべきでない。さらに、ここで使用されるとき、明細書および特許請求の範囲の中に使用されている寸法、物理的特徴、加工パラメーター、成分の量、反応条件などを表す全ての数値は全ての場合において用語「約」によって変更されると理解されるべきである。従って、別に指示されていなければ、明細書の以下の記述および特許請求の範囲に記載されている数値は本発明によって得られると思われる所期性質に依存して変動してもよい。ともかく、特許請求の範囲に均等論を適用するのを制限するつもりはなく、各々の数値は少なくとも、報告されている有意なアラビア数字の数値に照らして及び通常の丸め方を適用することによって解釈されるべきである。さらに、ここに開示された全ての範囲は始めと終りの範囲の値およびそこに包含されているいずれかの及び全ての下位範囲を含むと理解されるはずである。たとえば、「１〜１０」の規定範囲は最小値１と最大値１０の間のいずれかの及び全ての下位範囲、すなわち、１以上の最小値をもって始まりそして１０以下の最大値をもって終る全ての下位範囲、たとえば、５．５〜１０、を包含すると考えるべきである。用語「上に形成された」、「上に付着された」、または「上に提供された」は、表面の上に、しかし必ずしも表面と接触する必要なしに、形成、付着または提供されたことを意味する。たとえば、基体の「上に形成された」被覆層はこの形成された被覆層と基体との間に置かれた同じまたは異なる組成の一つまたはそれ以上の他の被覆層またはフィルムの存在を排除しない。本明細書に引用された全ての文書はそれらの全体が本明細書の中に組み入れられると理解されるべきである。別に指示されていない限り、「視感（luminous）」または「可視（visible）」領域は３８０ナノメートル（ｎｍ）〜７８０ｎｍの波長範囲にあり、「赤外」（ＩＲ）領域は７８０ｎｍ〜１００，０００ｎｍの波長範囲にあり、そして「紫外」（ＵＶ）領域は３００ｎｍ〜３８０ｎｍの波長範囲にある。用語「光学的厚さ（optical thickness）」は、材料の、電磁スペクトルの可視領域の約５５０ナノメートル（nm）に関して照会された屈折率（無次元）と、材料の物理的厚さ（physical thickness）（オングストローム（Å）単位での）との積を意味する。ここで使用されるとき、用語「日射コントロール被覆」は、被覆物品の日射特性、たとえば、限定されるものではないが、遮蔽係数および／または放射率および／または被覆物品によって反射および／または吸収される及び／又はその中を透過される日射の量、たとえば、赤外線または紫外線の吸収量または反射量、に影響する被覆を称する。日射コントロール被覆は日射スペクトルの選ばれた領域、たとえば、限定されるものではないが、可視スペクトル、を遮断、吸収または濾光することができる。
【００１８】
次に、まず、好例の被覆について記載し、それから、その被覆の、２重ペインＩＧユニットでの使用について記載する。しかしながら、本発明は２重ペインＩＧユニットをもっての使用に限定されないし、たとえば、単一ペインの窓をもって又は３ペイン以上の多重ペインＩＧユニットをもって実施することもできるということが理解されるはずである。
【００１９】
図１を参照しながら、本発明の特徴を組み込んだ好例の被覆物品１０を示す。この被覆物品１０は被覆１４を有する基体１２を包含する。
【００２０】
本発明の広いプラクチスにおいては、基体１２は可視光に対して不透明、半透明または透明のようないずれの所期特性を有するいずれの所期材料のものであることもできる。「透明」によって意味するところは、基体を通しての可視光透過率が０％より大きく、そして１００％までの可視光透過率を有することである。代わりに、基体は半透明または不透明であることもできる。「半透明」によって意味するところは、電磁エネルギー（たとえば、可視光）が基体の中を通過するのを許すが、このエネルギーを拡散して基体の観察者とは反対側の面上にある物体が明瞭には目に見えるようにならないことである。「不透明」によって意味するところは、０％の可視光透過率を有することである。適する基体の例は、限定されるものではないが、次のものを包含する：プラスチック基体（たとえば、アクリル系ポリマー、たとえば、ポリアクリレート；ポリアルキルメタクリレート、たとえば、ポリメチルメタクリレート、ポリエチルメタクリレート、ポリプロピルメタクリレートなど；ポリウレタン；ポリカーボネート；ポリアルキルテレフタレート、たとえば、ポリエチレンテレフタレート（ＰＥＴ）、ポリプロピレンテレフタレート、ポリブチレンテレフタレートなど；ポリシロキサン含有ポリマー；またはこれらを製造するためのいずれかのモノマーの共重合体、またはこれらのいずれかの混合物）；金属基体、たとえば、限定されるものではないが、亜鉛めっき鋼、ステンレス鋼、およびアルミニウム；セラミック基体；タイル基体；ガラス基体；またはそれらの混合物もしくは組合せ。たとえば、基体は通常の、色の付いてないソーダ石灰シリカガラス、すなわち、「クリアガラス」、であることができる、又は色ガラス若しくはさもなければ着色ガラス、ホウケイ酸塩ガラス、加鉛ガラス（leaded glass）、強化ガラス（tempered glass）、非強化ガラス、徐冷ガラス（annealed glass）、または倍強化ガラス（heat strengthened glass）であることができる。ガラスは通常のフロートガラス、フラットガラス、またはフロートガラスリボンのようないずれのタイプであることもできる、そしていずれの光学的性質、たとえば、いずれの値の可視光透過率、紫外線透過率、赤外線透過率、および／または全日射エネルギー透過率を有するいずれの組成のものであることもできる。本発明のプラクチスに適するガラスのタイプは、限定することを意図するものではないが、米国特許第４，７４６，３４７号、４，７９２，５３６号、５，２４０，８８６号、５，３８５，８７２号、および５，３９３，５９３号の中に記載されている。さらに、基体は明澄なプラスチックおよび／または高分子基体であることができ、その基体の表面に本発明の被覆が付着される。加えて、本発明の被覆スタック（coating stack）はこの分野で知られている通りのＵＧユニットの内部につるされることのできる高分子またはプラスチックの「ウェブ」または薄いシートに適用されることができる。後者の場合には、被覆されたウェブが熱管理利点の主要部を与えるであろう、そしてこの熱管理被覆はＩＧユニットの主な境界表面を構成しているガラスまたはプラスチックの基体とは別の基体の上にあるであろう。
【００２１】
好例の被覆１４は多層被覆スタックであることができる。用語「被覆スタック」または「被覆」は一つまたはそれ以上の層を包含することができ、そして「層」は一つまたはそれ以上のフィルムを包含することができる。図１に関しては、そこに図解されている好例の被覆１４は３つの赤外反射層１６、１８および２０を含む。議論を容易にするために、層１６を第一赤外反射層と称し、層１８を第二赤外反射層と称し、そして層２０を第三（任意の）赤外反射層と称する。図解されている被覆１４はさらに、離隔層２２、２４、２６および２８を含む。離隔層２２すなわち第一離隔層は基体１２と第一赤外反射層１６の間にあり；離隔層２４すなわち第二離隔層は第一赤外反射層１６と第二赤外反射層１８の間にあり；離隔層２６すなわち第三離隔層は第二赤外反射層１８と第三赤外反射層２０の間にあり、そして第四離隔層または最外離隔層２８は第三赤外反射層２０と環境との間にある。当業者によって認識できる通り、本発明は３層より多い赤外反射層と４層より多い離隔層も意図している。さらに、後で言及する通り、本発明はまた、３層より少ない赤外反射層と４層より少ない離隔層も意図している。
【００２２】
本発明の被覆１４はいずれか通常の仕方で、たとえば、限定されるものではないが、スプレー熱分解（spray pyrolysis）、化学蒸着（chemical vapor deposition）（ＣＶＤ）、ゾル−ゲル、電子ビーム蒸着（electron beam evaporation）、またはマグネトロンスパッタ蒸着（magnetron sputter vapor deposition）（ＭＳＶＤ）、によって、基体１２の上に付着されることができる。一態様においては、被覆１４はＭＳＶＤによって付着される。
【００２３】
第一離隔層２２は一つまたはそれ以上の誘電体（たとえば、反射防止）層またはフィルムおよび場合によっては一つまたはそれ以上の非誘電体層またはフィルムを含むことができる。ここに使用されるとき、用語「非誘電体層またはフィルム」は電荷の移動性担体（mobile carriers）を有する材料、たとえば、金属、半導体、半金属、合金、それらの混合物または組合せ、である。誘電体層またはフィルムは当分野で知られているタイプのいずれであってもよく、たとえば、限定されるものではないが、酸化物、窒化物、および／またはオキシ窒化物、たとえば、限定されるものではないが、酸化亜鉛、スズ酸亜鉛、窒化ケイ素、窒化ケイ素アルミニウム、セラミックス、二酸化チタン、および／または米国特許第５，８２１，００１号および第５，９４２，３３８号に開示されているタイプのもの、であることができる。誘電体フィルムは次のようなことのために機能することができる：（１）その後で付着されてその上に横たわる層および／またはフィルムたとえば後で付着される赤外反射層のための核形成層（nucleation layer）を提供する、及び／又は（２）被覆の美的要素および熱管理性能に対する或る程度のコントロールを可能にする。誘電体フィルムは各々が似たような屈折率をもつ異なる誘電体材料または異なる屈折率をもつ異なる材料を包含することができる。離隔層の誘電体フィルムの相対比率は被覆物品の熱管理性能、美的要素および／または耐久性を最適化するように変動可能である。さらに、離隔層の誘電体フィルムのいずれか又は全部は電磁スペクトルのいずれかの領域に光学的吸収を示すことができる。
【００２４】
第一離隔層（または後続の離隔層）の非誘電体層またはフィルムは当分野で知られているタイプのいずれか、たとえば、限定されるものではないが、チタン、銅、ステンレス鋼、であることができ、そして（１）被覆後の高温加工を受けるように設計および／または意図されている製品向けの被覆ガラスの熱処理中に下層フィルムを損傷および／または劣化から防護するように、及び／又は（２）被覆物品の薄膜の光学的スタックの機械的および／または化学的耐久性を向上させるように、及び／又は（３）被覆物品の美的要素および／または熱管理性能に対する何らかのコントロールに例えば吸収によって寄与しそしてそれを可能にするように、機能することができる。非誘電体フィルムのいずれか又は全部は電磁スペクトルのいずれかの領域に光学的吸収を示すことができる。本発明は誘電体フィルム（単数または複数）の上、下および／または間に離隔層の非誘電体フィルムを使用することも意図している。たとえば、しかし本発明を制限するものではないが、光学的吸収用に使用できる非誘電体フィルムは基体上に、又は誘電体フィルムの間に、又は第一離隔層のうちの最後に付着された誘電体フィルムの上に、付着されることができる。
【００２５】
第一離隔層２２は実質的に単一相の層またはフィルム、たとえば、金属合金酸化物層、たとえば、スズ酸亜鉛、またはスズと亜鉛の酸化物から構成された相の混合物、であることができる、又は複数の層またはフィルム、たとえば、米国特許第５，８２１，００１号、第４，８９８，７８９号および第４，８９８，７９０号に開示されたもののような金属酸化物フィルム、から構成されることができる。一態様においては、第一離隔層２２は基体１２の主表面の少なくとも一部分の上に付着された第一の金属酸化物または合金酸化物の層またはフィルム（第一誘電体層）とこの第一の金属合金酸化物フィルムの少なくとも一部分の上に付着された第二の金属酸化物層またはフィルム（第二誘電体層）とを有する多層構造を含む。一態様においては、第一の金属合金酸化物層は亜鉛とスズの酸化物混合物または合金酸化物であることができる。たとえば、亜鉛／スズ合金は亜鉛とスズを、１０重量％〜９０重量％亜鉛と９０重量％〜１０重量％スズの割合で、含むことができる。本発明に使用するための一つの適する金属合金酸化物はスズ酸亜鉛である。第二の金属酸化物層は亜鉛含有層、たとえば、酸化亜鉛、を含むことができる。一態様においては、第一の金属合金酸化物層は亜鉛とスズの酸化物、たとえば、スズ酸亜鉛、を含むことができ、そして１００オングストローム（Å）〜５００Å、たとえば、１５０Å〜４００Å、たとえば、２００Å〜３５０Å、たとえば、２５０Å〜３５０Å、の範囲内の厚さを有することができる。第二の金属酸化物層は酸化亜鉛を含むことができ、そして５０Å〜２００Å、たとえば、７５Å〜１５０Å、たとえば、１００Å〜１５０Å、たとえば、１３０Å〜１６０Å、の範囲内の厚さを有することができる。
【００２６】
一態様においては、本発明を制限するものではないが、第一離隔層２２の誘電体フィルム（単数または複数）の全体の物理的厚さは５０Å〜７００Åの範囲内、たとえば、１００Å〜６００Åの範囲内、たとえば、２００Å〜５７５Åの範囲内、たとえば、２９３Å〜４９４Åの範囲内、にあることができる。非誘電体フィルム（単数または複数）の全体の物理的厚さは０Å〜５００Å、たとえば、０Å〜４００Å、たとえば、０Å〜３００Å、たとえば、０Å〜５０Å、たとえば、０Å〜３０Å、の範囲内にあることができる。第一離隔層２２は全体の物理的厚さが５０Å〜１２００Åの範囲内、たとえば、１００Å〜１０００Åの範囲内、たとえば、２００Å〜８７５Åの範囲内、たとえば、２５０Å〜５００Åの範囲内、にあることができる。
【００２７】
第一の赤外（ＩＲ）反射層１６は第一離隔層２２の上に付着されることができ、そして電磁スペクトルの赤外（日射赤外（solar-infrared）および／または熱赤外（thermal-infrared））部分に高反射率、たとえば、本発明を制限するものではないが５０％より大きい反射率、を有することができる。第一赤外反射層１６は赤外反射材料、たとえば、限定されるものではないが、金、銅、銀、またはそれらの混合物、合金または組合せ、の一つまたはそれ以上のフィルムを包含することができる。本発明の一態様においては、第一赤外反射層１６は銀を含む。これらフィルムは電磁スペクトルの可視光部分に若干の反射率を示すことができる。第一ＩＲ反射層１６（および他のＩＲ反射層）は次のことができる：（１）窓を通しての日射熱取得をコントロールするのを助けるために及び／又は透過可視光によるグレア（glare）をコントロールするために日射赤外線および／または可視光の拒絶を生じる；（２）赤外反射層が電磁スペクトルの熱赤外部分にかなりの反射率、たとえば、限定されるものではないが５０％より大きい反射率、を示す場合に、ＩＧユニットを介しての及び／又は通しての輻射的熱伝達を示す被覆物品に若干の低い放射特性、たとえば、本発明を制限するものではないが０．２５未満の放射率、を与える；および／または（３）被覆物品の美的要素に対する何らかのコントロールを可能にする。
【００２８】
一態様においては、本発明を制限するものではないが、第一赤外反射層の厚さは５Å〜２００Å、たとえば、１０Å〜２００Å、たとえば、５０Å〜２００Å、たとえば、７５Å〜１７５Å、たとえば、７５Å〜１５０Å、たとえば、９３Å〜１０９Å、の範囲内にあることができる。一つの具体的態様においては、第一赤外反射層は銀を含み、そして１００Å〜１５０Å、たとえば、１１０Å〜１４０Å、たとえば、１２０Å〜１３０Å、の範囲内の厚さを有する。
【００２９】
さらに、本発明のプラクチスにおいては、追加の赤外反射層、たとえば、第二赤外反射層１８、が付与されるときには、第二離隔層２４を付与することができる。そうでない場合には、後で詳述する最外離隔層２８が第一赤外反射層１６の上に適用される。
【００３０】
第二離隔層２４は第一赤外反射層１６の上に付着されることができ、そして一つまたはそれ以上の誘電体層またはフィルムおよび／または一つまたはそれ以上の非誘電体層またはフィルムを包含することができる。理解できる通り、第二離隔層の誘電体層またはフィルムおよび非誘電体層またはフィルムは第一離隔層２２の誘電体フィルムおよび／または非誘電体フィルムの材料および数と同じであってもよいし又は異なっていてもよい。一プラクチスにおいては、非誘電体フィルム（「第二離隔層の第一非誘電体フィルム（単数または複数）」）が第一ＩＲ反射フィルム１６の上に付着されることができる。第一非誘電体フィルムは金属、たとえば、限定されるものではないが、チタン、であることができ、そしてこの分野ではしばしば「プライマーフィルム」または「バリヤーフィルム」と称されている。この第二離隔層の第一非誘電体フィルム（単数または複数）は次のことができる：（１）（Ａ）その上に横たわる層たとえば第二離隔層２４の誘電体フィルムの付着中に及び／又は（Ｂ）被覆後の高温加工を受けるように設計／意図されている製品向けの被覆物品の熱処理中に下層の赤外反射層を劣化から防護する；および／または（２）被覆物品の美的要素及び／又は熱管理性能の何らかのコントロールに寄与しそしてそれを可能にする。第二離隔層２４の第一非誘電体フィルム（単数または複数）は望むならば、電磁スペクトルのどこかの領域に光学的吸収を示すことができる。本発明のプラクチスに使用できる非誘電体フィルムのタイプは限定されるものではないが、ＰＣＴ／ＵＳ００／１５５７６に開示されたものを包含する。
【００３１】
一つまたはそれ以上の誘電体層またはフィルムは、存在する場合には第二離隔層２４の第一非誘電体フィルム（単数または複数）の上に、そうでない場合には第一赤外反射層１６の上に、付着されることができる。第二離隔層２４の誘電体フィルム（単数または複数）は第一離隔層２２の誘電体フィルムについて説明したのと同じ様式で同じような屈折率をもつ一つ、二つまたはそれ以上のフィルムを包含することができる。さらに、第二離隔層２４の誘電体フィルムのいずれか又は全部は電磁スペクトルのいずれかの領域に光学的吸収を示すことができる。第二離隔層２４の誘電体フィルム（単数または複数）はその下に横たわる層および／またはフィルムを機械的損傷および／または化学的／環境的攻撃、崩壊または腐食からいくらか防護するということも考えられる。
【００３２】
場合によっては、第二離隔層２４は他の非誘電体層またはフィルム（単数または複数）（「第二離隔層のその他の非誘電体フィルム（単数または複数）」）を、第二離隔層２４の誘電体フィルム（単数または複数）の上、下、または間に、包含することができる。第二離隔層２４のその他の非誘電体フィルム（単数または複数）は第一離隔層２２の非誘電体フィルム（単数または複数）と同じおよび／または異なる材料および数であることができる。第二離隔層２４の構成要素フィルムの相対比率は被覆物品の熱管理性能、美的要素、および／または化学的／機械的耐久性を最適化するように変動可能である。
【００３３】
本発明の一プラクチスにおいては、本発明を制限するものではないが、第二離隔層の第一非誘電体フィルム（単数または複数）は０Å〜１００Å、たとえば、５Å〜７５Å、たとえば、５Å〜５０Å、たとえば、５Å〜３０Å、たとえば、１５Å〜２５Å、の範囲内の厚さを有することができる。一つの具体的態様においては、第一非誘電体フィルムは５Å〜１５Å、たとえば、１０Å〜２５Å、の範囲内の厚さを有することができる。存在する場合には、第二離隔層２４のその他の非誘電体フィルム（単数または複数）は０Å〜５００Å、たとえば、０Å〜４００Å、たとえば、０Å〜３００Å、の範囲内の厚さを有することができる。
【００３４】
第二離隔層２４の誘電体層またはフィルム（単数または複数）は６００Å〜１０００Åの範囲内、たとえば、７００〜９００Åの範囲内、たとえば、７２５Å〜８７５Åの範囲内、たとえば、７３９Å〜８５２Å、にあることができる。たとえば、第二離隔層２４は６００Å〜１５００Åの範囲内の、たとえば、７０５〜１３７５Åの範囲内の、たとえば、７３０Å〜１２５０Å、たとえば、７３０Å〜１２３０Å、の範囲内の厚さを有することができる。一つの具体的態様においては、第二離隔層２４は、第一離隔層２２に関して上記に記述されたもののような、一つまたはそれ以上の金属酸化物または金属合金酸化物の層またはフィルムを有する多層構造であることができる。一態様においては、第二離隔層２４は第一プライマーフィルム（第一非誘電体層）の上に付着された第一の金属酸化物の層またはフィルムたとえば酸化亜鉛層を有する。この第一の酸化亜鉛層の上には第二の金属合金酸化物の層またはフィルムたとえばスズ酸亜鉛層が付着されることができる。多重フィルムの第二離隔層２４を形成するように、このスズ酸亜鉛層の上に第三の金属酸化物層たとえばもう一つの酸化亜鉛層が付着されることもできる。一つの具体的態様においては、第二離隔層２４の第一および第三の金属酸化物層は５０Å〜２００Å、たとえば、７５Å〜１５０Å、たとえば、１００Å〜１２０Å、たとえば、１１０Å〜１２０Å、の範囲内の厚さを有することができる。第二の金属合金酸化物層は１００Å〜５００Å、たとえば、２００Å〜５００Å、たとえば、３００Å〜５００Å、たとえば、４００Å〜５００Å、たとえば、４５０Å〜５００Å、の範囲内の厚さを有することができる。
【００３５】
第二赤外反射（ＩＲ）層１８は第二離隔層２４の上に付着されることができ、そして上記に第一赤外反射層１６に関して言及したタイプの赤外反射材料の一つまたはそれ以上のフィルムを包含することができる。認識できる通り、第二赤外反射層の材料は第一赤外反射層の材料と同じであってもよいし又は異なっていてもよい。
【００３６】
本発明の一プラクチスにおいては、本発明を制限するものではないが、第二赤外反射層の厚さは５０Å〜２５０Å、たとえば、７５Å〜２２５Å、たとえば、７５Å〜２００Å、たとえば、１２０Å〜１５０Å、たとえば、１３０Å〜１５０Å、たとえば、１１４Å〜１９７Å、の範囲であることができる。
【００３７】
本発明の一プラクチスにおいては、追加の赤外反射層たとえば第三赤外反射層２０が被覆１４の中に付与されるべきである場合には、第三離隔層２６が付与される；そうでない場合には、後で詳しく記述する最外離隔層２８が第二赤外反射層１８の上に適用されることができる。
【００３８】
第三離隔層２６は第二赤外反射層１８の上に付着されることができ、そして一つまたはそれ以上の誘電体層またはフィルムおよび／または一つまたはそれ以上の非誘電体層またはフィルム、たとえば、上に記載されたもの、を包含することができる。認識できる通り、第三離隔層２６の誘電体フィルムおよび非誘電体フィルムは第一および／または第二の離隔層２２、２４の誘電体フィルムおよび／または非誘電体フィルムの材料および数と同じであってもよいし又は異なっていてもよい。本発明の一プラクチスにおいては、本発明を制限するものではないが、第三離隔層２６の第一非誘電体フィルム（単数または複数）は０Å〜１００Å、たとえば、５Å〜７５Å、たとえば、５Å〜５０Å、たとえば、５Å〜３０Å、たとえば、１５Å〜２５Å、の範囲内の厚さを有することができる。一つ具体的態様においては、第一非誘電体フィルムは５Å〜１５Å、たとえば、１０Å〜２５Å、の範囲内の厚さを有することができる。存在する場合には、第三離隔層２６のその他の非誘電体フィルム（単数または複数）は０Å〜５００Å、たとえば、０Å〜４００Å、たとえば、０Å〜３００Å、の範囲内の厚さを有することができる。
【００３９】
一つまたはそれ以上の誘電体層またはフィルムは、第三離隔層２６の第一非誘電体フィルム（単数または複数）が存在する場合にはその上に、そうでない場合には第二赤外反射層１８の上に、付着されることができる。第三離隔層の構成要素フィルムの相対比率は被覆物品の熱管理性能、美的要素、および／または化学的／機械的耐久性を最適化するように変動されてもよい。
【００４０】
一態様においては、第三離隔層２６の誘電体フィルム（単数または複数）は６００Å〜１０００Å、たとえば、６２５〜９００Å、たとえば、６５０Å〜８７５Å、たとえば、７２９Å〜７６４Å、の範囲内にあることができる。第三離隔層２６は６００Å〜１６００Å、たとえば、６３０〜１３７５Å、たとえば、７５５Å〜１２５０Å、たとえば、７３０Å〜１２３０Å、の範囲内の厚さを有することができる。一態様においては、第三離隔層２６は第二離隔層に似た多層構造であることができる。たとえば、第三離隔層２６は第一の金属酸化物層たとえば酸化亜鉛層、第二の金属合金酸化物層たとえばスズ酸亜鉛層、および第三の金属酸化物層たとえばもう一つの酸化亜鉛層を包含することができる。一つの非限定的な態様においては、第一および第三の金属酸化物層は５０Å〜２００Å、たとえば、７５Å〜１５０Å、たとえば、１００Å〜１２０Å、の範囲内の、たとえば、１００Åの、厚さを有することができる。金属合金酸化物層は１００Å〜１０００Å、たとえば、２００Å〜８００Å、たとえば、３００Å〜６００Å、の範囲内の、たとえば、５００Åの、厚さを有することができる。
【００４１】
第三赤外反射（ＩＲ）層２０は第三離隔層２６の上に付着されることができ、そして第一および／または第二の赤外反射層それぞれ１６、１８に関する議論の中で言及されたタイプの赤外反射材料の一つまたはそれ以上のフィルムを包含することができる。認識できる通り、第三赤外反射層２０の材料（単数または複数）は第一および／または第二の赤外反射層１６、１８の材料（単数または複数）と同じであってもよいし又は異なっていてもよい。
【００４２】
本発明の一プラクチスにおいては、本発明を制限するものでないが、第三赤外反射層２０の厚さは５０Å〜２５０Å、たとえば、７５Å〜２２５Å、たとえば、７５Å〜２００Å、たとえば、１４０Å〜１８０Å、たとえば、１５０Å〜１７０Å、たとえば、１６０Å〜１７０Å、たとえば、１３８Å〜１８１Å、の範囲内にあることができる。
【００４３】
さらに、本発明のプラクチスにおいては、第一、第二および／または第三の赤外反射層それぞれ１６、１８、２０に似た追加の赤外反射層たとえば第四赤外反射層（図示されてない）が被覆１４の中に付与されるべきである場合には、第二および／または第三の離隔層それぞれ２４および２６に似た追加の離隔層（図示されてない）が付与されることができる。そうでない場合には、後で詳述する最外離隔層２８が第三赤外反射層１６の上に適用されることができる。
【００４４】
最外離隔層２８は第三赤外反射層２０の上に付着されることができ、そして一つまたはそれ以上の誘電体層またはフィルムおよび／または一つまたはそれ以上の非誘電体層またはフィルムを包含することができる。認識できる通り、最外離隔層の誘電体フィルムおよび非誘電体フィルムは第一、第二および／または第三の離隔層それぞれ２２、２４および２６の誘電体フィルムおよび／または非誘電体フィルムの材料および数と同じであってもよいし又は異なっていてもよい。一プラクチスにおいては、最外離隔層の第一プライマーフィルムまたは第一非誘電体フィルム（単数または複数）はその下に横たわる赤外反射層たとえば第三赤外反射層２０の上に付着されることができる。一つの具体的態様においては、最外離隔層の第一非誘電体フィルム（単数または複数）の厚さは０Å〜１００Å、たとえば、５Å〜７５Å、たとえば、５Å〜５０Å、たとえば、５Å〜３０Å、たとえば、５Å〜１５Å、たとえば、１０Å〜２０Å、たとえば、１５Å〜２５Å、の範囲内にあることができる。存在する場合には、最外離隔層２８のその他の非誘電体フィルム（単数または複数）は０Å〜５００Å、たとえば、０Å〜４００Å、たとえば、０Å〜３００Å、の範囲内の厚さを有することができる。
【００４５】
一つまたはそれ以上の誘電体層またはフィルムおよび一つまたはそれ以上の保護フィルムは、最外離隔層２８の第一の非誘電体フィルム（単数または複数）が存在する場合にはその上に、そうでない場合には第三赤外反射層２０の上に、付着されることができる。最外離隔層２８の構成要素フィルム（複数）の相対比率は被覆物品の熱管理性能、美的要素、および／または化学的／機械的耐久性を最適化するように変動可能である。一プラクチスにおいては、最外離隔層２８は１７０Å〜６００Åの範囲内の、たとえば、２０５Å〜５００Åの範囲内の、たとえば、２３５Å〜４３０Åの範囲内の、厚さを有することができる。何らかの一時的なオーバーコート（後で説明する）の厚さは含まれていない、何故ならば、それは製品が使用される前に除去されるからである。
【００４６】
最外離隔層の誘電体フィルム（単数または複数）は１００Å〜４００Åの範囲内、たとえば、１５０〜３５０Åの範囲内、たとえば、１７５Å〜３２５Åの範囲内、たとえば、２０６Å〜３１０Å、にあることができる。最外離隔層２８は、保護フィルム（単数または複数）を除いて、１００Å〜１０００Åの範囲内の、たとえば、１５５〜７２５Åの範囲内の、たとえば、１８０Å〜６７５Åの範囲内の、たとえば、１８５Å〜７０５Åの、厚さを有することができる。一態様においては、最外離隔層２８は第一、第二または離隔層に関して上に論じたもののような一つまたはそれ以上の金属酸化物または金属合金酸化物を含有する層またはフィルムから構成されることができる。一態様においては、最外離隔層２８は、第三プライマーフィルムの上に付着された第一の金属酸化物の層またはフィルムたとえば酸化亜鉛層またはフィルムと、この酸化亜鉛層またはフィルムの上に付着された第二の金属合金酸化物の層またはフィルムたとえばスズ酸亜鉛層またはフィルムとを有する多重フィルム層である。金属酸化物層またはフィルムは２５Å〜２００Å、たとえば、５０Å〜１５０Å、の範囲内の、たとえば、１００Åの、厚さを有することができる。金属合金酸化物フィルムは２５Å〜５００Å、たとえば、５０Å〜２５０Å、たとえば、１００Å〜２１０Å、の範囲内の厚さを有することができる。
【００４７】
最外離隔層２８の上には、機械的および化学的攻撃から防護するために、永久保護オーバーコートが付着されることができる。一態様においては、保護オーバーコートは約１０Å〜１００Å、たとえば、２０Å〜６０Å、たとえば、３０Å〜４０Å、たとえば、３０Å〜４６Å、の範囲内の厚さを有する金属酸化物たとえば二酸化チタンまたは酸化ジルコニウムであることができる。
【００４８】
最外離隔層２８の構成要素として保護フィルムを包含することは任意的である。保護フィルム（単数または複数）はその下に横たわる層を、被覆物品の貯蔵、出荷および加工中に環境に曝されることによる機械的損傷および／または化学的攻撃から防護することができる。保護フィルム（単数または複数）は被覆物品の美的要素および／または熱管理性能に寄与することもできる。保護フィルム（単数または複数）は似たような屈折率を有する一つ、二つまたはそれ以上のフィルムであることができる。さらに、保護フィルムのどれか又は全部は望むならば電磁スペクトルのいずれかの領域に光学的吸収を示すことができる。保護フィルムは耐久性のタイプであることができ、それは機械的および化学的保護を与え、そして被覆の最外表面上にとどまる。保護フィルムのこれらタイプは米国特許第４，７８６，５６３号の中に記載されている。保護フィルムはそれほど耐久性でないタイプ、たとえば、酸化亜鉛、であることもできる。
【００４９】
さらにまた、永久保護オーバーコートの上には、一時的な保護フィルム、たとえば、ＰＰＧインダストリーズ社から商業的に入手可能でありそして商標「ＴＰＯ」によって同定されそして米国特許出願６０／１４２，０９０号および０９／５６７，９３４号に記載されているような、が付着されることができる。一時的な保護フィルムの機能はその下に横たわる層を、被覆物品の包装、出荷、および下流の加工（たとえば、取り出し（unpacking）、荷卸し（unloading）、切断（cutting）、継ぎ合わせ（seaming）／縁取り（edging）、ＭＳＶＤ被覆の縁削除（edge deletion）、および／または洗浄（washing））の際の機械的損傷から更に防護することである。一時的フィルムは全部のＭＳＶＤ被覆層が基体上に付着されそしてＭＳＶＤ被覆物品がＭＳＶＤコーティングチャンバー（単数または複数）から出た後に水性湿式化学的プロセスを使用して適用されることができる。一時的フィルムは被覆物品をＩＧユニットまたはその他製品の中に据えつける前に物品の被覆表面を水（たとえば、板ガラス加工プロセスに通常使用される洗浄におけるような）と接触させることによってＭＳＶＤ被覆物品から除去できる。下記の論議の中では、本発明に関連する美的データおよび熱管理性能データは一時的フィルムの存在なしで採取されている、何故ならば、一時的フィルムは適用されていなかったか及び／又は既に除去されたかのいずれかであったからである。さらに、最外層の保護フィルム（単数または複数）を論じる際には、一時的フィルムは上記理由で排除されている。
【００５０】
図２を参照すると、本発明の特徴を組み込んだ被覆物品１０（内側ペイン）をスペーサーフレーム３４によってシート３２（外側ペイン）から間隔をおいて有している好例の２重ガラス張りユニット３０が示されている。本発明はＩＧユニットを組み立てる構成および方法によって制限されるものではない。ユニットは、たとえば、本発明を制限するものではないが、米国特許第５，６５５，２８２号の中に開示されているタイプの一つまたはそれ以上であることができる。ＩＧユニット３０が建築物の壁３６の中に取り付けられる場合には、シート３２は外側シートであり、そして被覆物品は内側シートである。シート３２の表面４０は外側シートの外側表面すなわち＃１表面である。シート３２の表面４２は外側シート３２の内側表面すなわち＃２表面である。シート１２の表面４４は内側シートの内側表面すなわち＃４表面である。シート１２の反対側の表面は内側シート１２の外側表面であり、そして被覆１４を有しており、そして＃３表面である。認識できる通り、本発明はサッシ、壁の窓割り（wall fenestration）、または構造物のいずれかの開口部の中に取り付けるやり方には制限されない。さらに、ガラスシートはサッシまたは窓枠、たとえば、ＰＣＴ／ＵＳ９９／１５６９８に開示されているように、の中に取り付けることができる。
【００５１】
本発明の被覆は以下の通りの基準ＩＧユニット値（reference IG unit values）を与えることができる。「基準ＩＧユニット値」または「基準値」は、「基準ＩＧユニット」用の被覆の測定されたスペクトル特性から、ローレンス・バークレー・ナショナル・ラボラトリー（Lawrence Berkeley National Laboratory）から入手可能なウィンドウ４．１採光用開口ソフト（WINDOW 4.1 fenestration software）を使用して算出した値である。基準ＩＧユニットは、ＰＰＧインダストリーズ社から商業的に入手可能な６ｍｍのソレクシア（ＳＯＬＥＸＩＡ）（登録商標）ガラスを外側ペインとして、そしてＰＰＧインダストリーズ社から商業的に入手可能なクリアガラスを内側ペインとして有し、両者が空気間隙によって０．５インチ（１．２７ｃｍ）の距離だけ隔てられ、そして＃３表面に被覆を有する、２重ペインユニットとして定義される。
【００５２】
ソレクシア（登録商標）ガラスは色ガラスのサブセット（subset）であり、そして呼称（nominal）６ｍｍのモノリシック・ピース（monolithic piece）については次の通りの性質を有する：視感透過率７５％〜８０％、視感反射率７％〜８％、および全日射吸収率４６％〜４８％。クリアガラスは代表的には、８５％を超す視感透過率、７％〜９％の視感反射率、および１５％〜１６％の全日射吸収率を有する。約６ｍｍの厚さを有するガラスのクリア・モノリシック・ピースは次の通りの性質を有する：８５％を超す視感透過率、７％〜９％の視感反射率、および１５％〜１６％の全日射吸収率。
【００５３】
別に指示されていない限り、本発明の論議の中に引用されそして実施例に使用されたソレクシア（登録商標）ガラスは５．５ｍｍ〜６ｍｍの範囲のモノリシック・ピースについては次の通りの性質を有していた：７６．８％の呼称視感透過率、７．５％の呼称視感反射率、４７．２％の呼称全日射吸収率、９０．４のＬ＊Ｔ、−７．４０のａ＊Ｔ、１．１６のｂ＊Ｔの透過色（transmitted color）；および、３３．１のＬ＊Ｒ、−２．７０のａ＊Ｒ、−０．５０のｂ＊Ｒの反射色（reflected color）。別に指定されていない限り、本発明の論議の中に引用されそして実施例で使用されたクリアガラスは５．５ｍｍ〜６ｍｍの範囲のモノリシック・ピースについては次の通りの性質を有していた：８８．５％の呼称視感透過率、８．５％の呼称視感反射率、１５．８％の呼称全日射吸収率、９５．４のＬ＊Ｔ、−１．８０のａ＊Ｔ、０．１２のｂ＊Ｔの透過色；および、３５．０のＬ＊Ｒ、−０．８０のａ＊Ｒ、−１．００のｂ＊Ｒの反射色。
【００５４】
ここにおけるそれら色値（color values）はＣＩＥＬＡＢ  １９７６（Ｌ＊、ａ＊、ｂ＊）システム、Ｄ６５光源、１０°オブザーバーによって測定可能なものである。引用された日射特性はローレンス・バークレー・ナショナル・ラボラトリーのウィンドウ４．１波長範囲および積分（台形）スキームに対応している。基準ＩＧユニットについての遮蔽係数（ＳＣ）および日射熱取得率（ＳＨＧＣ）はＡＳＨＲＡＥ標準推定夏期条件（室外環境温度８９°Ｆ、室内環境温度７５°Ｆ、風速７．５０マイル／時（風上に向けた）、日射負荷２４８．２Ｂｔｕ／時−平方フィート、天空温度（sky temperature）８９°Ｆ、天空放射率（sky emissivity）１．００）の下で算出された。「ＬＳＧ」は「光−対−日射取得（Light-to-Solar Gain）」比の略称であり、日射熱取得率（SHGC）に対する視感透過率（小数として表わした）の比率に等しい。当業者には認識されるであろう通り、ＴＳＥＴは透過された全日射エネルギー（total solar energy transmitted）であり、ＴＳＥＲ１は被覆表面から反射された全日射エネルギー（total solar energy reflected）であり、そしてＴＳＥＲ２は未被覆表面から反射された全日射エネルギーである。
【００５５】
一態様においては、被覆１４は次の通りの基準ＩＧユニット値（すなわち、基準ＩＧユニットの中での被覆についての算出値）を与えることができる：４０％〜７０％、たとえば、５０％〜６５％、たとえば、５０％〜６０％、の範囲内の基準可視光透過率（reference visible light transmittance）。この被覆は−５〜−１２、たとえば、−７〜−１１、たとえば、−８〜−１１、たとえば、−９〜−１０、の範囲内の透過ａ＊（transmitted a＊）（ａ＊Ｔ）を有する基準透過色（reference transmitted color）を与えることができる。この被覆は０〜５、たとえば、１〜５、たとえば、２〜５、たとえば、２．５〜５、たとえば、３〜５、たとえば、４〜５、の範囲内の透過ｂ＊（transmitted b＊）（ｂ＊Ｔ）を与えることができる。この被覆は０％より大きくそして２０％より小さい、たとえば、５％〜１５％、たとえば、６％〜１１％、たとえば、８％〜１１％、たとえば、８％〜１０％、の範囲内の可視光外部反射率（exterior visible light reflectance）（Rext vis）を与えることができる。この被覆１４は−２〜−８、たとえば、−２〜−７、たとえば、−３〜−６、たとえば、−３〜−５、の範囲内の基準外部反射ａ＊（reference reflected exterior a＊）（Rexta＊）を与えることができる。この被覆は０〜−５、たとえば、０〜−４、たとえば、０〜−３、たとえば、−１〜−３、の範囲内の基準外部反射ｂ＊（reference reflected exterior b＊）（Rextb＊）を与えることができる。この被覆は０．２５〜０．４５、たとえば、０．３〜０．４、たとえば、０．３５〜０．３７、の範囲内、たとえば、０．４１以下、たとえば、０．３７以下、たとえば、０．３６以下、たとえば、０．３５以下、たとえば、０．３３以下、たとえば、０．３２以下、たとえば、０．３１以下、の基準遮蔽係数（reference shading coefficient）を与えることができる。この被覆は０．２〜０．４、たとえば、０．３〜０．４、たとえば、０．３〜０．３５、たとえば、０．３〜０．３２、の範囲内、たとえば、０．３６以下、たとえば、０．３５以下、たとえば、０．３３以下、たとえば、０．３２以下、たとえば、０．３１以下、の基準日射熱取得率（reference solar heat gain coefficient）を与えることができる。
【００５６】
下記実施例は本発明を例証するが、それらの細部にまで本発明を限定するものとして解釈されるべきでない。本明細書全体を通しておよび下記実施例の中の全ての部数および％は別に指定されていない限り重量による。
【００５７】
（実施例）
下記実施例においては、被覆は、６ｍｍクリアガラスシートの上に、エアコ・テメスカル（Airco Temescal）によって販売されたインライン・マグネトロン・スパッター付着システム・モデルＮｏ．ＩＬＳ１６００を使用して付着された。引用された熱管理性能値はガラス中央（center-of-glass）（COG）の値にのみ対応しており；スペーサーおよびフレームによるエッジ効果は含まれていない。視感透過率および視感外部反射率は分光光度計ラムダ（Lamda）９を使用して測定され、そしてローレンス・バークレー・ナショナル・ラボラトリー（LBNL）から入手可能なウィンドウ４．１窓割りシミュレーション・ソフトを使用して求められた。放射率はエミッシビティ・マットソン・ギャラクシー（Emissivity Mattson Galaxy）５０３０ＦＴＩＲ赤外分光光度計を使用して、５〜４０ミクロンの波長範囲にわたる赤外積分のための間隔をもってＡＳＴＭ  Ｅ−１５８５−９３に従って求められた。色データには、ＣＩＥＬＡＢ  １９７６（Ｌ＊、ａ＊、ｂ＊）システム、Ｄ６５光源、１０°オブザーバーを参照事項として付す。引用された日射特性はローレンス・バークレー・ナショナル・ラボラトリーのウィンドウ４．１波長範囲および積分（台形）スキームに対応している。Ｒｓｈｅｅｔは４点プローブをもって測定されたときのサンプルの被覆表面の電気シート抵抗（electrical sheet resistance）である。ＩＧユニットの遮蔽係数（SC）および日射熱取得率（SHGC）はＡＳＨＲＡＥ標準推定夏期条件（室外環境温度８９°Ｆ、室内環境温度７５°Ｆ、風速７．５０マイル／時（風上に向けた）、日射負荷２４８．２Ｂｔｕ／時−平方フィート、天空温度８９°Ｆ、天空放射率１．００）の下で算出された。別に指定されていない限り、被覆ガラスシートは６ミリメートル（mm）の呼称厚さを有していた。横方向寸法はＣＯＧ特性には無関係であるので、それらはＣＯＧ特性に関しては論じられない。
【００５８】
「ＩＧユニット性能」データは被覆の測定された分光特性から、ローレンス・バークレー・ナショナル・ラボラトリーから入手可能なウィンドウ４．１窓割りソフトを使用して上記の通りに「基準ＩＧユニット」について算出された。
【実施例１】
【００５９】
サンプル１は下記層を含んでいた：
【００６０】
クリアガラス基体の上に付着された、（重量で）５４％亜鉛と４６％錫の合金の酸化物の誘電体フィルムを有する第一離隔層２２。この誘電体フィルムは約３４１Å（３４．１ナノメートル、ｎｍ）であると推定された物理的厚さを有していた；
【００６１】
第一離隔層の上に付着された第一赤外反射層１６は金属銀（Ａｇ）を有し、その銀層の物理的厚さは約１２３Å（１２．３ｎｍ）であると推定された；
【００６２】
第二離隔層２４は第一赤外反射層１６の銀層の上に付着された約１５Å（１．５ｎｍ）であると推定された物理的厚さを有する金属チタン（Ｔｉ）のプライマーフィルムとこのプライマーフィルムの上に付着された約８０８Å（８０．０ｎｍ）であると推定された物理的厚さを有する（重量で）５４％亜鉛と４６％錫の合金の酸化物の誘電体フィルムとを包含していた；
【００６３】
第二赤外反射層１８は第二離隔層の誘電体フィルムの上に付着された約１７２Å（１７．２ｎｍ）であると推定された厚さを有する金属銀（Ａｇ）であった；
【００６４】
最外離隔層２８は第二赤外反射層の上に付着された約１５Å（１．５ｎｍ）の物理的厚さを有する金属チタン（Ｔｉ）のプライマーフィルムと、約２４４Å（２４．４ｎｍ）であると推定された物理的厚さを有する（重量で）５４％亜鉛と４６％錫の合金の酸化物のフィルムと、この誘電体フィルムの上に付着された約３０Å（３ｎｍ）であると推定された物理的厚さを有するチタン（Ｔｉ）の酸化物の保護オーバーコートフィルムを包含していた。
【００６５】
サンプル１の被覆されたモノリシック・シートは中でも表３に詳記された諸性質を有していた。
【表１】
0005448610.tif 000002
【表２】
0005448610.tif 000003
【００６６】
サンプル１の分光測光データは表４の算出された基準ＩＧユニット性能を求めるためにウィンドウ４．１窓割りシミュレーション・ソフトに対するインプットとして使用された。「Ｔ」を有する表示たとえば「ａ＊  Ｔ」は透過特性を指しており、そして「Ｒ」を有する表示は反射特性を指している。
【表３】
0005448610.tif 000004
【表４】
0005448610.tif 000005
【実施例２】
【００６７】
サンプル２は下記層を含んでいた：
【００６８】
クリアガラス基体の上に付着された約３７８Å（３７．８ｎｍ）であると推定された物理的厚さを有する（重量で）５４％亜鉛と４６％錫の合金の酸化物の誘電体フィルムを有する第一離隔層２２；
【００６９】
第一離隔層の誘電体フィルムの上に付着された約９３Å（９．３ｎｍ）であると推定された物理的厚さを有する金属銀（Ａｇ）フィルムを有する第一赤外反射層１６；
【００７０】
第一赤外反射層の上に付着された約１５Å（１．５ｎｍ）であると推定された物理的厚さを有する付着金属チタン（Ｔｉ）のプライマーフィルムとこのプライマーフィルムの上に付着された約７３９Å（７３．９ｎｍ）であると推定された物理的厚さを有する（重量で）５４％亜鉛と４６％錫の合金の酸化物の誘電体フィルムとを有する第二離隔層２４；
【００７１】
第二離隔層の誘電体フィルムの上に付着された約１１４Å（１１．４ｎｍ）であると推定された物理的厚さを有する金属銀（Ａｇ）を有する第二赤外反射層１８；
【００７２】
第二赤外反射層１８の上に付着された約１５Å（１．５ｎｍ）であると推定された物理的厚さを有する金属チタン（Ｔｉ）として付着されたプライマーフィルムを有する第三離隔層２６であって、この第三離隔層２６のプライマー層の上に付着された約７２９Å（７２．９ｎｍ）であると推定された物理的厚さを有する（重量で）５４％亜鉛と４６％錫の合金の酸化物の誘電体フィルムを有する、前記第三離隔層２６；
【００７３】
第三離隔層の誘電体フィルムの上に付着された約１３８Å（１３．８ｎｍ）であると推定された物理的厚さを有する金属銀（Ａｇ）を有する第三赤外反射層；および
【００７４】
第三赤外反射層の上に付着された約１５Å（１．５ｎｍ）であると推定された物理的厚さを有する金属チタン（Ｔｉ）として付着されたプライマーフィルムと、このプライマー層の上に付着された約２６２Å（２６．２ｎｍ）であると推定された物理的厚さを有する（重量で）５４％亜鉛と４６％錫の合金の酸化物の誘電体フィルムとを有する最外離隔層２８であって、この最外離隔層２８の誘電体フィルムの上に付着された約３０Å（３ｎｍ）であると推定された物理的厚さを有するチタン（Ｔｉ）の酸化物の保護フィルムを有する、前記最外離隔層２８。
【００７５】
サンプル２は下記の表５および６に詳記された諸性質を有していた。
【表５】
0005448610.tif 000006
【表６】
0005448610.tif 000007
【表７】
0005448610.tif 000008
【表８】
0005448610.tif 000009
【実施例３】
【００７６】
サンプル３は下記層を含んでいた：
【００７７】
ガラス基体の上に付着された（重量で）５４％亜鉛と４６％錫の合金の酸化物の誘電体フィルムを有する第一離隔層２２。この誘電体フィルムは約３３６Å（３３．６ナノメートル、ｎｍ）であると推定された物理的厚さを有していた；
【００７８】
第一離隔層の上に付着された、約１１１Å（１１．１ｎｍ）であると推定された銀層の物理的厚さを有する金属銀（Ａｇ）である、第一赤外反射層１６；
【００７９】
第一赤外反射層１６の銀フィルムの上に付着された約１５Å（１．５ｎｍ）であると推定された物理的厚さを有する金属チタン（Ｔｉ）のプライマーフィルムとこのプライマーフィルムの上に付着された約８４２Å（８４．２ｎｍ）であると推定された物理的厚さを有する（重量で）５４％亜鉛と４６％錫の合金の酸化物の誘電体フィルムとを有する第二離隔層２４；
【００８０】
第二離隔層の誘電体フィルムの上に付着された約１６１Å（１６．１ｎｍ）であると推定された厚さを有する金属銀（Ａｇ）である第二赤外反射層１８；
【００８１】
第二赤外反射層上に付着された約１５Å（１．５ｎｍ）の物理的厚さを有する金属チタン（Ｔｉ）のプライマーフィルムと、約２４５Å（２４．５ｎｍ）であると推定された物理的厚さを有する（重量で）５４％亜鉛と４６％錫の合金の酸化物のフィルムと、この誘電体フィルムの上に付着された約３０Å（３ｎｍ）であると推定された物理的厚さを有するチタン（Ｔｉ）の酸化物の保護フィルムとを包含した、最外離隔層２８。
【００８２】
サンプル３は表７および８に詳記された諸性質を有していた。
【表９】
0005448610.tif 000010
【表１０】
0005448610.tif 000011
【表１１】
0005448610.tif 000012
【表１２】
0005448610.tif 000013
【実施例４】
【００８３】
サンプル４は下記層を含んでいた：
【００８４】
ガラス基体の上に付着された（重量で）５４％亜鉛と４６％錫の合金の酸化物の誘電体フィルムを有する第一離隔層２２。この誘電体フィルムは約２９３Å（２９．３ナノメートル、ｎｍ）であると推定された物理的厚さを有していた；
【００８５】
第一離隔層の上に付着された金属銀（Ａｇ）を有する、その銀層の物理的厚さが約１１３Å（１１．３ｎｍ）であると推定された、第一赤外反射層１６；
【００８６】
第一赤外反射層１６の銀フィルムの上に付着された約１５Å（１．５ｎｍ）であると推定された物理的厚さを有する付着金属チタン（Ｔｉ）のプライマーフィルムとこのプライマーフィルムの上に付着された約８５１Å（８５．１ｎｍ）であると推定された物理的厚さを有する（重量で）５４％亜鉛と４６％錫の合金の酸化物の誘電体フィルムとを有する第二離隔層２４；
【００８７】
第二離隔層の誘電体フィルムの上に付着された約１９７Å（１９．７ｎｍ）であると推定された厚さを有する金属銀（Ａｇ）の第二赤外反射層１８；
【００８８】
第二赤外反射層の上に付着された約１５Å（１．５ｎｍ）の物理的厚さを有する金属チタン（Ｔｉ）のプライマーフィルムと、約２４５Å（２４．５ｎｍ）であると推定された物理的厚さを有する（重量で）５４％亜鉛と４６％錫の合金の酸化物のフィルムと、この誘電体フィルムの上に付着された約３０Å（３ｎｍ）であると推定された物理的厚さを有するチタン（Ｔｉ）の酸化物の保護オーバーコートフィルムとを有する、最外離隔層２８。
【００８９】
サンプル４は表９および１０に詳記された諸性質を有していた。
【表１３】
0005448610.tif 000014
【表１４】
0005448610.tif 000015
【表１５】
0005448610.tif 000016
【表１６】
0005448610.tif 000017
【実施例５】
【００９０】
サンプル５は下記層を含んでいた：
【００９１】
２．５ｍｍの厚さを有する２．３ｍｍ厚クリアガラス基体の上に付着された（重量で）５４％亜鉛と４６％錫の合金の酸化物の誘電体フィルムを有する第一離隔層２２。この誘電体フィルムは約３１９Å（３１．９ナノメートル、ｎｍ）であると推定される物理的厚さを有していた；
【００９２】
第一離隔層の上に付着された約１１４Å（１１．４ｎｍ）であると推定された物理的厚さを有した金属銀（Ａｇ）の第一赤外反射層１６；
【００９３】
第一赤外反射層１６の銀フィルムの上に付着された約１５Å（１．５ｎｍ）であると推定された物理的厚さを有する金属チタン（Ｔｉ）のプライマーフィルムとこのプライマーフィルムの上に付着された約８４５Å（８４．５ｎｍ）であると推定された物理的厚さを有する（重量で）５４％亜鉛と４６％錫の合金の酸化物の誘電体フィルムとを有する第二離隔層２４；
【００９４】
第二離隔層の誘電体フィルムの上に付着された約１７０Å（１７．０ｎｍ）であると推定された厚さを有する金属銀（Ａｇ）の第二赤外反射層１８；
【００９５】
第二赤外反射層の上に付着された約１５Å（１．５ｎｍ）の物理的厚さを有する金属チタン（Ｔｉ）のプライマーフィルムと、約２５７Å（２５．７ｎｍ）であると推定された物理的厚さを有する（重量で）５４％亜鉛と４６％錫の合金の酸化物のフィルムと、この誘電体フィルムの上に付着された約３０Å（３ｎｍ）であると推定された物理的厚さを有するチタン（Ｔｉ）の酸化物の保護オーバーコートフィルムとを有する、最外離隔層２８。
【００９６】
サンプル５は表１１および１２に示された諸性質を有していた。
【表１７】
0005448610.tif 000018
【表１８】
0005448610.tif 000019
【表１９】
0005448610.tif 000020
【表２０】
0005448610.tif 000021
【実施例６】
【００９７】
サンプル６は下記層を含んでいた：
【００９８】
約２．３ｍｍの厚さを有するガラス基体の上に付着された約２４０Å（２４．０ナノメートル、ｎｍ）であると推定された物理的厚さを有した（重量で）５４％亜鉛と４６％錫の合金の酸化物の第一誘電体フィルムと、この第一誘電体フィルムの上に付着された約８０Å（８．０ナノメートル、ｎｍ）であると推定された物理的厚さを有した（重量で）９０％亜鉛と１０％錫の合金の酸化物の第二誘電体フィルムとを含み、合わせて３２０Å（３２．０ｎｍ）の厚さを有する誘電体フィルムを与える、第一離隔層２２；
【００９９】
第一離隔層の上に付着された約１１４Å（１１．４ｎｍ）であると推定された物理的厚さを有する金属銀（Ａｇ）フィルムを有する第一赤外反射層１６；
【０１００】
第一赤外反射層１６の銀フィルムの上に付着された約２５Å（２．５ｎｍ）であると推定された物理的厚さを有する金属チタン（Ｔｉ）のプライマーフィルムを有する第二離隔層２４であって、この第二離隔層のプライマーフィルムの上に付着された約８４Å（８．４ナノメートル、ｎｍ）であると推定された物理的厚さを有した（重量で）９０％亜鉛と１０％錫の合金の酸化物の第一誘電体フィルムと、この第一誘電体層の上に付着された約６７６Å（６７．６ナノメートル、ｎｍ）であると推定された物理的厚さを有した（重量で）５４％亜鉛と４６％錫の合金の酸化物の第二誘電体フィルムと、この第二誘電体層の上に付着された約８４Å（８．４ナノメートル、ｎｍ）であると推定された物理的厚さを有した（重量で）９０％亜鉛と１０％錫の合金の酸化物の第三誘電体フィルムとを有して、合わせて約８４４Å（８４．４ｎｍ）であると推定された物理的厚さを有する３重誘電体フィルムを与える、前記第二離隔層２４；
【０１０１】
第二離隔層の第三誘電体フィルムの上に付着された約１７０Å（１７．０ｎｍ）であると推定された厚さを有する金属銀（Ａｇ）の第二赤外反射層１８；
【０１０２】
第二赤外反射層の上に付着された約２５Å（２．５ｎｍ）の物理的厚さを有する金属チタン（Ｔｉ）のプライマーフィルムを有する最外離隔層２８であって、この最外離隔層２８のプライマーフィルムの上に付着された約８５Å（８．５ナノメートル、ｎｍ）であると推定された物理的厚さを有した（重量で）９０％亜鉛と１０％錫の合金の酸化物の第一誘電体フィルム、この第一誘電体フィルムの上に付着された約１７２Å（１７．２ナノメートル、ｎｍ）であると推定された物理的厚さを有した（重量で）５４％亜鉛と４６％錫の合金の酸化物の第二誘電体フィルム、この第一と第二の誘電体フィルムは合わせて約２５７Å（２５．７ｎｍ）であると推定された物理的厚さを有する、および、この誘電体フィルムの上に付着された約３０Å（３ｎｍ）であると推定された物理的厚さを有するチタン（Ｔｉ）の酸化物の保護オーバーコートフィルムを有する、前記最外離隔層２８。
【０１０３】
約４インチ×４インチの横方向寸法と２．３ミリメートルの呼称厚さを有するサンプル６のモノリシック被覆ガラス・ピースは、ボックスオーブン（オーブン温度設定値１３００°Ｆ）の中で約３分間加熱してからオーブンから取り出し次いで周囲空気中で室温に放冷した後では、表１３および１４に詳記された諸性質を有していた。サンプル６の横方向寸法が呈示されたのは、このサンプルが加熱処理されたので寸法に関心があったからである。
サンプル６は表１３および１４に示された諸性質を有していた。
【表２１】
0005448610.tif 000022
【表２２】
0005448610.tif 000023
【表２３】
0005448610.tif 000024
【表２４】
0005448610.tif 000025
【実施例７】
【０１０４】
サンプル７は下記層を含んでいた：
【０１０５】
４×４インチの約２．３ｍｍガラス基体の上に付着された約３０２Å（３０．２ナノメートル、ｎｍ）であると推定された物理的厚さを有した（重量で）５４％亜鉛と４６％錫の合金の酸化物の第一誘電体フィルムと、この第一誘電体層の上に付着された約７５Å（７．５ナノメートル、ｎｍ）であると推定された物理的厚さを有した（重量で）９０％亜鉛と１０％錫の合金の酸化物の第二誘電体フィルムとを有して、合わせて３７７Å（３７．７ｎｍ）であると推定された物理的厚さを有する誘電体フィルムを与える、第一離隔層２２；
【０１０６】
第一離隔層の上に付着された金属銀（Ａｇ）を有する、その銀層の物理的厚さが約９３Å（９．３ｎｍ）であると推定された、第一赤外反射層１６；
【０１０７】
第一赤外反射層の銀フィルムの上に付着された約２５Å（２．５ｎｍ）であると推定された物理的厚さを有する金属チタン（Ｔｉ）のプライマーフィルムを有する第二離隔層２４であって、この第二離隔層のプライマーフィルムの上に付着された約７４Å（７．４ナノメートル、ｎｍ）であると推定された物理的厚さを有した（重量で）９０％亜鉛と１０％錫の合金の酸化物の第一誘電体フィルムと、この第一誘電体フィルムの上に付着された約５９１Å（５９．１ナノメートル、ｎｍ）であると推定された物理的厚さを有した（重量で）５４％亜鉛と４６％錫の合金の酸化物の第二誘電体フィルムと、この第二誘電体層の上に付着された約７４Å（７．４ナノメートル、ｎｍ）であると推定された物理的厚さを有した（重量で）９０％亜鉛と１０％錫の合金の酸化物の第三誘電体フィルムとを有して、合わせて約７３９Å（７３．９ｎｍ）であると推定された物理的厚さを有する３重誘電体フィルムを与える、前記第二離隔層２４；
【０１０８】
第二離隔層の第三誘電体フィルムの上に付着された約１１４Å（１１．４ｎｍ）であると推定された厚さを有する金属銀（Ａｇ）である第二赤外反射層１８；
【０１０９】
第二赤外反射層１８の銀フィルムの上に付着された約２５Å（２．５ｎｍ）であると推定された物理的厚さを有する金属チタン（Ｔｉ）のプライマーフィルムを有する第三離隔層２６であって、この第二離隔層のプライマーフィルムの上に付着された約７３Å（７．３ナノメートル、ｎｍ）であると推定された物理的厚さを有した（重量で）９０％亜鉛と１０％錫の合金の酸化物の第一誘電体フィルムと、この第一誘電体フィルムの上に付着された約５８３Å（５８．３ナノメートル、ｎｍ）であると推定された物理的厚さを有した（重量で）５４％亜鉛と４６％錫の合金の酸化物の第二誘電体フィルムと、この第二誘電体層の上に付着された約７３Å（７．３ナノメートル、ｎｍ）であると推定された物理的厚さを有した（重量で）９０％亜鉛と１０％錫の合金の酸化物の第三誘電体フィルムとを有して、合わせて約７２９Å（７２．９ｎｍ）であると推定された物理的厚さを有する３重誘電体フィルムを与える、前記第三離隔層２６；
【０１１０】
第三離隔層２６の第三誘電体フィルムの上に付着された約１３８Å（１３．８ｎｍ）であると推定された厚さを有する金属銀（Ａｇ）を有する第三赤外反射層２０；
【０１１１】
第三赤外反射層の上に付着された約２５Å（２．５ｎｍ）の物理的厚さを有する金属チタン（Ｔｉ）のプライマーフィルムを有する最外離隔層２８であって、この最外離隔層のプライマーフィルムの上に付着された約８７Å（８．７ナノメートル、ｎｍ）であると推定された物理的厚さを有した（重量で）９０％亜鉛と１０％錫の合金の酸化物の第一誘電体フィルム、この第一誘電体フィルムの上に付着された約１７５Å（１７．５ナノメートル、ｎｍ）であると推定された物理的厚さを有した（重量で）５４％亜鉛と４６％錫の合金の酸化物の第二誘電体フィルム、この第一と第二の誘電体フィルムは合わせて約２６２Å（２６．２ｎｍ）であると推定された物理的厚さを有する、および、この誘電体フィルムの上に付着された約３０Å（３ｎｍ）であると推定された物理的厚さを有するチタン（Ｔｉ）の酸化物の保護オーバーコートフィルムを有する、前記最外離隔層２８。
【０１１２】
サンプル７はボックスオーブン（オーブン温度設定値１３００°Ｆ）の中で約３分間加熱してからオーブンから取り出し次いで周囲空気中で室温に放冷した後では、表１５および１６に詳記された諸性質を有していた：
【表２５】
0005448610.tif 000026
【表２６】
0005448610.tif 000027
【表２７】
0005448610.tif 000028
【表２８】
0005448610.tif 000029
【実施例８】
【０１１３】
サンプル８は下記層を含んでいた：
【０１１４】
約６ｍｍの厚さを有するガラス基体の上に付着された約２５７Å（２５．７ナノメートル、ｎｍ）であると推定された物理的厚さを有した（重量で）５４％亜鉛と４６％錫の合金の酸化物の第一誘電体フィルムと、この第一誘電体層の上に付着された約６４Å（６．４ナノメートル、ｎｍ）であると推定された物理的厚さを有した（重量で）９０％亜鉛と１０％錫の合金の酸化物の第二誘電体フィルムとを有して、合わせて３２１Å（３２．１ｎｍ）の推定物理的厚さを有する誘電体フィルムを与える、第一離隔層２２；
【０１１５】
第一離隔層の上に付着された金属銀（Ａｇ）を有する、その銀層の物理的厚さが約１１９Å（１１．９ｎｍ）であると推定された、第一赤外反射層１６；
【０１１６】
第一赤外反射層１６の銀フィルムの上に付着された約２０Å（２．０ｎｍ）であると推定された物理的厚さを有する金属チタン（Ｔｉ）のプライマーフィルムを有する第二離隔層２４であって、この第二離隔層のプライマーフィルムの上に付着された約９２Å（９．２ナノメートル、ｎｍ）であると推定された物理的厚さを有した（重量で）９０％亜鉛と１０％錫の合金の酸化物の第一誘電体フィルムと、この第一誘電体フィルムの上に付着された約６３２Å（６３．２ナノメートル、ｎｍ）であると推定された物理的厚さを有した（重量で）５４％亜鉛と４６％錫の合金の酸化物の第二誘電体フィルムと、この第二誘電体層の上に付着された約１０８Å（１０．８ナノメートル、ｎｍ）であると推定された物理的厚さを有した（重量で）９０％亜鉛と１０％錫の合金の酸化物の第三誘電体フィルムとを有して、合わせて約８３２Å（８３．２ｎｍ）であると推定された物理的厚さを有する３重誘電体フィルムを与える、前記第二離隔層２４；
【０１１７】
第二離隔層の第三誘電体フィルムの上に付着された約１７６Å（１７．６ｎｍ）であると推定された厚さを有する金属銀（Ａｇ）フィルムを有する第二赤外反射層１８；
【０１１８】
第二赤外反射層の上に付着された約２０Å（２．０ｎｍ）の物理的厚さを有する金属チタン（Ｔｉ）のプライマーフィルムを有する最外離隔層２８であって、この最外離隔層２８のプライマーフィルムの上に付着された約７２Å（７．２ナノメートル、ｎｍ）であると推定された物理的厚さを有した（重量で）９０％亜鉛と１０％錫の合金の酸化物の第一誘電体フィルム、この第一誘電体フィルムの上に付着された約１３４Å（１３．４ナノメートル、ｎｍ）であると推定された物理的厚さを有した（重量で）５４％亜鉛と４６％錫の合金の酸化物の第二誘電体フィルム、この第一と第二の誘電体フィルムは合わせて約２０６Å（２０．６ｎｍ）であると推定された物理的厚さを有する、および、この誘電体フィルムの上に付着された約４４Å（４．４ｎｍ）であると推定された物理的厚さを有するチタン（Ｔｉ）の酸化物の保護オーバーコートフィルムを有する、前記最外離隔層２８。
【０１１９】
サンプル８は表１７および１８の諸性質を有していた：
【表２９】
0005448610.tif 000030
【表３０】
0005448610.tif 000031
【表３１】
0005448610.tif 000032
【表３２】
0005448610.tif 000033
【実施例９】
【０１２０】
サンプル９は下記層を含んでいた：
【０１２１】
約６ｍｍの厚さを有するガラス基体の上に付着された約２８６Å（２８．６ナノメートル、ｎｍ）であると推定された物理的厚さを有した（重量で）５４％亜鉛と４６％錫の合金の酸化物の第一誘電体フィルムと、この第一誘電体層の上に付着された約６７Å（６．７ナノメートル、ｎｍ）であると推定された物理的厚さを有した（重量で）９０％亜鉛と１０％錫の合金の酸化物の第二誘電体フィルムとを有して、合わせて３５３Å（３５．３ｎｍ）の推定物理的厚さを有する誘電体フィルムを与える、第一離隔層２２；
【０１２２】
第一離隔層の上に付着された金属銀（Ａｇ）を有する、その銀層の物理的厚さが約１０９Å（１０．９ｎｍ）であると推定された、第一赤外反射層１６；
【０１２３】
第一赤外反射層１６の銀フィルムの上に付着された約２０Å（２．０ｎｍ）であると推定された物理的厚さを有する金属チタン（Ｔｉ）のプライマーフィルムを有する第二離隔層２４であって、この第二離隔層のプライマーフィルムの上に付着された約９４Å（９．４ナノメートル、ｎｍ）であると推定された物理的厚さを有した（重量で）９０％亜鉛と１０％錫の合金の酸化物の第一誘電体フィルムと、この第一誘電体フィルムの上に付着された約６４８Å（６４．８ナノメートル、ｎｍ）であると推定された物理的厚さを有した（重量で）５４％亜鉛と４６％錫の合金の酸化物の第二誘電体フィルムと、この第二誘電体層の上に付着された約１１１Å（１．１１ナノメートル、ｎｍ）であると推定される物理的厚さを有した（重量で）９０％亜鉛と１０％錫の合金の酸化物の第三誘電体フィルムとを有して、合わせて約８５２Å（８５．２ｎｍ）であると推定された物理的厚さを有する３重誘電体フィルムを与える、前記第二離隔層２４；
【０１２４】
第二離隔層の第三誘電体フィルムの上に付着された約１８２Å（１８．２ｎｍ）であると推定された厚さを有する金属銀（Ａｇ）を有する第二赤外反射層１８；
【０１２５】
第二赤外反射層の上に付着された約２０Å（２．０ｎｍ）の物理的厚さを有する金属チタン（Ｔｉ）のプライマーフィルムを包含した最外離隔層２８であって、この最外離隔層のプライマーフィルムの上に付着された約７５Å（７．５ナノメートル、ｎｍ）であると推定された物理的厚さを有した（重量で）９０％亜鉛と１０％錫の合金の酸化物の第一誘電体フィルム、この第一誘電体フィルムの上に付着された約１３９Å（１３．９ナノメートル、ｎｍ）であると推定された物理的厚さを有した（重量で）５４％亜鉛と４６％錫の合金の酸化物の第二誘電体フィルム、この第一と第二の誘電体フィルムは合わせて約２１４Å（２１．４ｎｍ）であると推定された物理的厚さを有する、および、この誘電体フィルムの上に付着された約４４Å（４．４ｎｍ）であると推定された物理的厚さを有するチタン（Ｔｉ）の酸化物の保護オーバーコートフィルムを包含した、前記最外離隔層２８。
【０１２６】
サンプル９は表１９および２０に詳記された諸性質を有していた。
【表３３】
0005448610.tif 000034
【表３４】
0005448610.tif 000035
【表３５】
0005448610.tif 000036
【表３６】
0005448610.tif 000037
【実施例１０】
【０１２７】
サンプル１０は下記層を含んでいた：
【０１２８】
約６ｍｍの厚さを有するガラス基体の上に付着された約３９０Å（３９．０ナノメートル、ｎｍ）であると推定された物理的厚さを有した（重量で）５４％亜鉛と４６％錫の合金の酸化物の第一誘電体フィルムと、この第一誘電体層の上に付着された約１０４Å（１０．４ナノメートル、ｎｍ）であると推定された物理的厚さを有した（重量で）９０％亜鉛と１０％錫の合金の酸化物の第二誘電体フィルムとを有していて、合わせて４９４Å（４９．４ｎｍ）であると推定された物理的厚さを有する誘電体フィルムを与える、第一離隔層２２；
【０１２９】
第一離隔層の上に付着された金属銀（Ａｇ）を有する、その銀層の物理的厚さが約１０６Å（１０．６ｎｍ）であると推定された、第一赤外反射層１６；
【０１３０】
第一赤外反射層１６の銀フィルムの上に付着された約２０Å（２．０ｎｍ）であると推定された物理的厚さを有する金属チタン（Ｔｉ）のプライマーフィルムを有する第二離隔層２４であって、この第二離隔層のプライマーフィルムの上に付着された約９７Å（９．７ナノメートル、ｎｍ）であると推定された物理的厚さを有した（重量で）９０％亜鉛と１０％錫の合金の酸化物の第一誘電体フィルムと、この第一誘電体フィルムの上に付着された約５５１Å（５５．１ナノメートル、ｎｍ）であると推定された物理的厚さを有した（重量で）５４％亜鉛と４６％錫の合金の酸化物の第二誘電体フィルムと、この第二誘電体層の上に付着された約９７Å（９．７ナノメートル、ｎｍ）であると推定された物理的厚さを有した（重量で）９０％亜鉛と１０％錫の合金の酸化物の第三誘電体フィルムとを有して、合わせて約７４４Å（７４．４ｎｍ）であると推定された物理的厚さを有する３重誘電体フィルムを与える、前記第二離隔層２４；
【０１３１】
第二離隔層の第三誘電体フィルムの上に付着された約１２４Å（１２．４ｎｍ）であると推定された厚さを有する金属銀（Ａｇ）を有する第二赤外反射層１８；
【０１３２】
第一赤外反射層１８の銀フィルムの上に付着された約２０Å（２．０ｎｍ）であると推定された物理的厚さを有する金属チタン（Ｔｉ）のプライマーフィルムを有する第三離隔層２４であって、この第二離隔層のプライマーフィルムの上に付着された約９９Å（９．９ナノメートル、ｎｍ）であると推定された物理的厚さを有した（重量で）９０％亜鉛と１０％錫の合金の酸化物の第一誘電体フィルムと、この第一誘電体フィルムの上に付着された約５６５Å（５６．５ナノメートル、ｎｍ）であると推定された物理的厚さを有した（重量で）５４％亜鉛と４６％錫の合金の酸化物の第二誘電体フィルムと、この第二誘電体層の上に付着された約９９Å（９．９ナノメートル、ｎｍ）であると推定された物理的厚さを有する（重量で）９０％亜鉛と１０％錫の合金の酸化物の第三誘電体フィルムとを有して、合わせて約７６４Å（７６．４ｎｍ）であると推定された物理的厚さを有する３重誘電体フィルムを与える、前記第三離隔層；
【０１３３】
第三離隔層の第三誘電体フィルムの上に付着された約１８１Å（１８．１ｎｍ）であると推定された厚さを有する金属銀（Ａｇ）である第三赤外反射層２０；
【０１３４】
第二赤外反射層の上に付着された約２０Å（２．０ｎｍ）の物理的厚さを有する金属チタン（Ｔｉ）のプライマーフィルムを包含した最外離隔層２８であって、この最外離隔層のプライマーフィルムの上に付着された約９３Å（９．３ナノメートル、ｎｍ）であると推定された物理的厚さを有した（重量で）９０％亜鉛と１０％錫の合金の酸化物の第一誘電体フィルム、この第一誘電体フィルムの上に付着された約２１７Å（２１．７ナノメートル、ｎｍ）であると推定された物理的厚さを有した（重量で）５４％亜鉛と４６％錫の合金の酸化物の第二誘電体フィルム、この第一と第二の誘電体フィルムは合わせて約３１０Å（３１．０ｎｍ）であると推定された物理的厚さを有する、および、この誘電体フィルムの上に付着された約４６Å（４．６ｎｍ）であると推定された物理的厚さを有するチタン（Ｔｉ）の酸化物の保護オーバーコートフィルムを包含した、前記最外離隔層２８。
【０１３５】
サンプル１０は表２１および２２に詳記された諸性質を有していた。
【表３７】
0005448610.tif 000038
【表３８】
0005448610.tif 000039
【表３９】
0005448610.tif 000040
【表４０】
0005448610.tif 000041
【実施例１１】
【０１３６】
サンプル１１〜１３は下記の表２３に示された層構造を有していて、そして６ｍｍのクリアガラスシートの上に付着されていた。
【表４１】
0005448610.tif 000042
【表４２】
0005448610.tif 000043
【表４３】
0005448610.tif 000044
【表４４】
0005448610.tif 000045
【０１３７】
サンプル１１〜１３は被覆シートについては表２４に示された分光特性を与えた。サンプル１１〜１３について算出された基準ＩＧユニット性能は表２５に示されている。
【表４５】
0005448610.tif 000046
【表４６】
0005448610.tif 000047
【表４７】
0005448610.tif 000048
【０１３８】
認識できる通り、その他の美的および日射性能も上記の一般的な被覆スタック設計を使用して達成できる。たとえば、ＩＧユニットは様々なタイプのガラスと共に本発明の被覆を用いて製造することができる。たとえば、本発明を制限するものではないが、ＰＰＧインダストリーズ社によって商標ソーラーグリーン（Solargreen）の名で販売されているタイプに似た、紫外エネルギー透過を制限するガラス；青色ガラス、たとえば、ＰＰＧインダストリーズ社によって商標アズルライト（Ａｚｕｒｌｉｔｅ）の名で販売されているタイプ；低透過率を有するガラス、たとえば、ＰＰＧインダストリーズ社によって商標ソーラーブロンズ（Solarbronze）の名で販売されているタイプ；および、ピルキントン−ロフ（Pilkington-LOF）によって商標ブルーグリーン（BlueGreen）の名で販売されているタイプ、を有している。
【０１３９】
認識できる通り、上記の議論および実施例は本発明の態様を例証することを意味するだけであって、本発明はそれらに限定されるものではない。
【０１４０】
本発明の好ましい態様は下記のとおりである。
１．基体と
この基体の少なくとも一部分の上に形成された被覆
を含む、ＩＧユニットに使用するための被覆された物品であって、この被覆は
少なくとも一つの誘電体層を含む第一離隔層；
第一離隔層の上に付着された第一赤外反射層；
第一赤外反射層の上に付着された少なくとも一つの誘電体層を含む第二離隔層；
第二離隔層の上に付着された第二赤外反射層；
第二赤外反射層の上に付着された少なくとも一つの誘電体層を含む第三離隔層；および
第三離隔層の上に付着された第三赤外反射層
を含み、この被覆は取り付けられた後ではＩＧユニットの＃２または＃３表面に位置させられる、前記物品。
２．被覆が＃３表面にある、１の物品。
３．離隔層が、金属酸化物、金属合金の酸化物、ドープド金属酸化物、窒化物、オキシ窒化物、およびそれらの混合物からなる群から選ばれた少なくとも一つの材料を含む、１の物品。
４．離隔層が、亜鉛、チタン、ハフニウム、ジルコニウム、ニオブ、ビスマス、インジウム、スズおよびそれらの混合物の酸化物からなる群から選ばれた少なくとも一つの金属酸化物を含む、３の物品。
５．誘電体層の少なくとも一つが複数の誘電体フィルムを含む、１の物品。
６．赤外反射層が、金、銅、銀、またはそれらの混合物、合金もしくは組合せからなる群から選ばれた少なくとも一つの金属を含む、１の物品。
７．第一離隔層が、スズ酸亜鉛層の上に付着された酸化亜鉛層を含む、１の物品。
８．酸化亜鉛層が１００Å〜２００Åの範囲内の厚さを有する、７の物品。
９．スズ酸亜鉛層が２５０Å〜４００Åの範囲内の厚さを有する、７の物品。
１０．第一赤外反射層が１００Å〜１５０Åの範囲内の厚さを有する、１の物品。
１１．第二離隔層が、第一酸化亜鉛層と、この第一酸化亜鉛層の上に付着されたスズ酸亜鉛層と、このスズ酸亜鉛層の上に付着された第二酸化亜鉛層を含む、１の物品。
１２．第一酸化亜鉛層が１００Å〜１５０Åの範囲内の厚さを有し、スズ酸亜鉛層が２００Å〜５００Åの範囲内の厚さを有し、そして第二酸化亜鉛層が１００Å〜１５０Åの範囲内の厚さを有する、１１の物品。
１３．第二赤外反射層が１００Å〜１５０Åの範囲内の厚さを有する、１の物品。
１４．第三離隔層が、第一酸化亜鉛層と、この第一酸化亜鉛層の上に付着されたスズ酸亜鉛層と、このスズ酸亜鉛層の上に付着された第二酸化亜鉛層を含む、１の物品。
１５．酸化亜鉛層が各々、１００Å〜１５０Åの範囲内の厚さを有する、１４の物品。
１６．スズ酸亜鉛層が４５０Å〜５５０Åの範囲内の厚さを有する、１５の物品。
１７．第三赤外反射層が１４０Å〜１８０Åの範囲内の厚さを有する、１の物品。
１８．第三赤外反射層の上に付着された少なくとも一つの誘電体層を含む第四離隔層を包含する、１の物品。
１９．第四離隔層が酸化亜鉛層の上に付着されたスズ酸亜鉛層を含む、１８の物品。
２０．スズ酸亜鉛層が１５０Å〜２５０Åの範囲内の厚さを有する、１９の物品。
２１．酸化亜鉛層が８０Å〜１２０Åの範囲内の厚さを有する、１９の物品。
２２．第四離隔層の上に付着されたそして２０Å〜５０Åの範囲内の厚さを有するチタニアを含む保護オーバーコートを包含する、１８の物品。
２３．１の物品を有するＩＧユニット。
２４．基体と、
この基体の少なくとも一部分の上に形成された被覆、
を含む、ＩＧユニットに使用するための被覆物品であって、この被覆は
少なくとも一つの誘電体層を含む第一離隔層；
第一離隔層の上に形成された第一赤外反射層；
第一赤外反射層の上に形成された少なくとも一つの誘電体層を含む第二離隔層；および
第二離隔層の上に形成された第二赤外反射層
を含み、この被覆は取り付けられた後ではＩＧユニットの＃２または＃３表面に位置させられ、そしてこの被覆が０．３６以下の基準日射熱取得率を与える、前記被覆物品。
２５．被覆が０．３２以下の基準日射熱取得率を与える、２４の被覆物品。
２６．被覆が＃３表面に位置させられる、２４の被覆物品。
２７．２４の物品を有するＩＧユニット。
２８．＃１表面と＃２表面を規定する第一ペイン；
＃３表面と＃４表面を規定する少なくとも一つの第二ペイン；および
＃２または＃３表面の少なくとも一部分の上に形成された被覆
を含み、この被覆が、
少なくとも一つの誘電体層を含む第一離隔層；
第一離隔層の上に付着された第一赤外反射層；
第一赤外反射層の上に付着された少なくとも一つの誘電体層を含む第二離隔層；
第二離隔層の上に付着された第二赤外反射層；
第二赤外反射層の上に付着された少なくとも一つの誘電体層を含む第三離隔層；および
第三離隔層の上に付着された第三赤外反射層
を含んでいる、ＩＧユニット。
２９．５０％〜６０％の範囲内の基準可視光透過率を有する、２８のＩＧユニット。
３０．−５〜−１２の範囲内の基準透過ａ＊（ａ＊Ｔ）を有する、２８のＩＧユニット。
３１．０〜５の範囲内の基準透過ｂ＊（ｂ＊Ｔ）を有する、２８のＩＧユニット。
３２．５％〜１５％の範囲内の基準可視光外部反射率（Rext vis）を有する、２８のＩＧユニット。
３３．−２〜−１０の範囲内の基準外部反射ａ＊（Rexta＊）を有する、２８のＩＧユニット。
３４．−０〜−５の範囲内の基準外部反射ｂ＊（Ｒｅｘｔｂ＊）を有する、２８のＩＧユニット。
３５．０．４１未満の基準遮蔽係数を有する、２８のＩＧユニット。
３６．０．３６未満の基準日射熱取得率を有する、２８のＩＧユニット。
３７．被覆が＃３表面上に形成されている、２８のＩＧユニット。
３８．＃１表面と＃２表面を規定する第一ペイン；
＃３表面と＃４表面を規定する少なくとも一つの第二ペイン；および
＃２または＃３表面の少なくとも一部分の上に形成された被覆
を含み、この被覆が、
少なくとも一つの誘電体層を含む第一離隔層；
第一離隔層の上に付着された第一赤外反射層；
第一赤外反射層の上に付着された少なくとも一つの誘電体層を含む第二離隔層；および
第二離隔層の上に付着された第二赤外反射層
を含んでおり、この被覆が０．３６以下の基準日射熱取得率を与える、ＩＧユニット。
３９．被覆が０．３２以下の基準日射熱取得率を与える、３８のＩＧユニット。
４０．被覆が＃３表面上にある、３８のＩＧユニット。
【産業上の利用可能性】
【０１４１】
本発明によれば、優れた性能を有する日射被覆コントロールを有する物品が提供される。
【符号の説明】
【０１４２】
１０  被覆物品
１２  基体
１４  被覆
１６  第一赤外反射層
１８  第二赤外反射層
２０  第三赤外反射層
２２  第一離隔層
２４  第二離隔層
２６  第三離隔層
２８  最外離隔層
３０  ２重ガラス張りＩＧユニット
１０  本発明の被覆物品（ＩＧユニットの内側シート１２）
１４  本発明の被覆物品の被覆（内側シート１２の外側表面（＃３表面））
４４  内側シート１２の内側表面（＃４表面）
３２  ＩＧユニットの外側シート
４０  外側シート３２の外側表面（＃１表面）
４２  外側シート３２の内側表面（＃２表面）
３４  スペーサーフレーム
３６  建築物の壁
【図１】
0005448610.tif 000049
【図２】
0005448610.tif 000050